(57)【要約】  下記一般式（１）で表されるマレイミド誘導体を含有することを特徴とする光硬化性インクジェットインク。    【化１】2011158593.tif 000020
2011158593.tif 000002
【特許請求の範囲】
【請求項１】
下記一般式（１）で表されるマレイミド誘導体を含有することを特徴とする光硬化性インクジェットインク。
【化１】
2011158593.tif 000016
（式中、Ｒ１、Ｒ２は、それぞれ独立に、水素原子または炭素数１〜６のアルキル基を表し、Ｒ１、Ｒ２はそれぞれ結合して環を形成してもよい。Ａ１、Ａ３は、それぞれ独立にアルキレン基を表し、Ａ２は不斉中心を有する炭化水素基を表す。Ｙは、カルボニルオキシ（−Ｃ＝Ｏ−Ｏ−）またはオキシカルボニル（−Ｏ−Ｃ＝Ｏ−）を表す。ｐは１または２を表す。Ｒ３はｐが１の場合は分子量１５〜６００のアルキル基、アルキレンオキシ基、ｐが２の場合は、分子量１４〜６００のアルキレン基、アルキレンオキシ基を表す。ｍは０または１、ｎは０または１を表す。）
【請求項２】
前記一般式（１）における、Ａ１、およびＡ３はメチレン基、Ａ２はＣＨＲ４、Ｒ３は炭素数４〜１２のアルキル基、又はアルキレン基であり、Ｒ４は炭素数１〜４のアルキル基を表すことを特徴とする請求項１記載の光硬化性インクジェットインク。
【請求項３】
前記一般式（１）が、下記一般式（２）、一般式（３）又は一般式（４）で表されることを特徴とする請求項１又は２記載の光硬化性インクジェットインク。
【化２】
2011158593.tif 000017
（式中、Ｒ４は、請求項２記載のＲ４と同義の基を表し、ｐは一般式（１）のｐと同義である。Ｒ５は直鎖の炭素数４〜１２のアルキル基、又はアルキレン基を表す。）
【請求項４】
請求項１〜３のいずれか１項記載の光硬化性インクジェットインクを用いることを特徴とする画像形成方法。
【請求項５】
下記一般式（１）で表されるマレイミド誘導体。
【化３】
2011158593.tif 000018
（式中、Ｒ１、Ｒ２は、それぞれ独立に、水素原子または炭素数１〜６のアルキル基を表し、Ｒ１、Ｒ２はそれぞれ結合して環を形成してもよい。Ａ１、Ａ３は、それぞれ独立にアルキレン基を表し、Ａ２は不斉中心を有する炭化水素基を表す。Ｙは、カルボニルオキシ（−Ｃ＝Ｏ−Ｏ−）またはオキシカルボニル（−Ｏ−Ｃ＝Ｏ−）を表す。ｐは１または２を表す。Ｒ３はｐが１の場合は分子量１５〜６００のアルキル基、アルキレンオキシ基、ｐが２の場合は、分子量１４〜６００のアルキレン基、アルキレンオキシ基を表す。ｍは０または１、ｎは０または１を表す。）
【請求項６】
前記一般式（１）における、Ａ１、およびＡ３はメチレン基、Ａ２はＣＨＲ４、Ｒ３は炭素数４〜１２のアルキル基、又はアルキレン基であり、Ｒ４は炭素数１〜４のアルキル基を表すことを特徴とする請求項５記載のマレイミド誘導体。
【請求項７】
前記一般式（１）が、下記一般式（２）、一般式（３）又は一般式（４）で表されることを特徴とする請求項５又は６記載のマレイミド誘導体。
【化４】
2011158593.tif 000019
（式中、Ｒ４は、請求項６記載のＲ４と同義の基を表し、ｐは一般式（１）のｐと同義である。Ｒ５は直鎖の炭素数４〜１２のアルキル基、又はアルキレン基を表す。）
【請求項８】
請求項５〜７のいずれか１項記載のマレイミド誘導体を含有することを特徴とする光硬化性組成物。
【発明の詳細な説明】
【技術分野】
【０００１】
本発明は、光硬化性のインクジェットインク、画像形成方法、マレイミド誘導体、及び光硬化性組成物に関し、更に詳しくは、光照射装置を具備したインクジェットプリンターに用いる光硬化性のインクジェットインク及び該インクジェットインクに用いるマレイミド誘導体に関する。
【背景技術】
【０００２】
インクジェット記録方法は、比較的簡単な装置で高精細な画像の記録が可能であり、各方面で急速な発展を遂げている。また、使用される用途も多岐に亘り、それぞれの目的にあった記録媒体、あるいはインクジェットインク（以下単にインクとも言う）が使用される。特に、近年では記録速度の大幅な向上がみられ、軽印刷用途にも耐え得る性能を持つプリンターの開発も行われている。【０００３】
このインクジェット記録方式は、インクジェットヘッドよりインクを吐出し、記録媒体に着弾して、画像を形成する。インクジェットヘッドより吐出させるためには、インクは低粘度であることが必要になる。一方、色の異なった複数のインクが記録媒体上で着弾するため、ブリードと呼ばれる色混ざりを防止するためには、高粘度のインクが必要である。【０００４】
このジレンマを解決するためのひとつの方法として、光硬化性インクを用いる紫外線硬化型インクジェットが実用化されている。これは、インク中に光硬化性モノマーと光重合開始剤を加えておき、記録媒体に着弾後に光を照射し、インクを硬化させることで、出射性の確保とブリードの防止を両立させている。しかし、別の本質的な問題を抱えている。【０００５】
ラジカル重合系は酸素阻害により、カチオン重合系では空気中の水により阻害を受けるために、インクジェットのように基材の上に非接触で小液滴のドットを形成する方式では、これらの阻害要因が大きく働き、ラジカル重合系では高照度高光量の大型な紫外線照射装置を用いる必要がある、カチオン重合系では湿度をコントロールする必要があるなどの対策が必要になる欠点がある。【０００６】
ラジカル重合系で酸素阻害を低減する一般的な方法としては、酸素ラジカルを捕捉するためにインク中にトリエタノールアミンのようなアミンを加えることがあげられる。また、最近、アミノ基を有するモノマーを用いる方法も提案されているが、（例えば、特許文献１、２参照）効果は限定的である。【０００７】
酸素阻害を減らす方法としては、酸素阻害を受けにくいモノマー系を採用することがあげられる。ひとつには、エン−チオール反応を用いることで、酸素阻害を減らすことが出来るが、（例えば、特許文献３参照）チオール特有の悪臭があり、インクジェットインクで用いるには耐え難いものがあった。【０００８】
他に、ビニルエーテルをはじめとする電子過多なドナーモノマーと、無水マレイン酸、マレイミドなど電子不足モノマーとの組み合わせで行う電荷移動錯体重合（ＣＴ重合）を用いることである。この反応は、酸素阻害が少ないことが知られていたが、インクジェットインクとして用いる場合、液体状態で長く保存する必要があるために、無水マレイン酸では保存性が悪く、マレイミドでは溶解性が乏しいために、インクジェットノズルが詰まり、出射出来なかった。【０００９】
溶解性の高いマレイミド化合物としては、中央部にアルキレンオキシドを配するマレイミド（例えば、特許文献４参照）、オレイン酸の二量体から誘導されるマレイミド（例えば、特許文献５参照）が提案されており、ビニルエーテルとの組み合わせも記載されていた。しかし、これらの化合物では、分子量が大きすぎて高粘度なインクしか出来ず、良好な出射が出来なかった。【００１０】
また、インクジェットインクを溶剤で希釈し粘度を下げてインクジェットインク吐出させる試みもあるが（例えば、特許文献６参照）、乾燥機がなければ定着しないなど、本来の紫外線硬化型インクジェットにふさわしいものではなく、ヘッド面でのインク乾燥による目詰まりが起こるなど、インクジェットインクの吐出も不十分であった。【００１１】
コーティング剤などの光硬化性組成物の臭気の改善と光感度の改良のために、液体のマレイミド化合物（例えば、特許文献４参照）を用いる試みもなされた。また、ビスアリルナジマレイミドとビスマレイミドを含有するインクジェットインク用光硬化性組成物を溶剤で希釈して粘度を下げる（例えば、特許文献６参照）ことも提案されている。更に、液体にするために十分な長さと分岐を有する液状マレイミド（例えば、特許文献５参照）も開示されているが、何れもインクジェットインクに適用した場合、光硬化感度と吐出性の両立が不十分であり改良がのぞまれていた。
【先行技術文献】
【特許文献】
【００１２】
【特許文献１】特開２００９−３５６５０号公報
【特許文献２】特開２００８−２０８２１６号公報
【特許文献３】特開２００９−２４９５７２号公報
【特許文献４】特開平１１−１２４４０３号公報
【特許文献５】特開２００８−１３７７２号公報
【特許文献６】国際公開第０６／０７５６５４号パンフレット
【発明の概要】
【発明が解決しようとする課題】
【００１３】
本発明は上記課題に鑑みなされたものであり、本発明の目的は、光硬化感度が高く、インクジェットプリンターで出射可能である光硬化性組成物、光硬化性のインクジェットインクおよび画像形成方法を提供することにある。また、他の目的は、当該用途に適した液体のマレイミド誘導体を提供することにある。
【課題を解決するための手段】
【００１４】
本発明の上記目的は、以下の構成により達成することができる。【００１５】
１．下記一般式（１）で表されるマレイミド誘導体を含有することを特徴とする光硬化性インクジェットインク。【００１６】
【化１】
2011158593.tif 000003
【００１７】
（式中、Ｒ１、Ｒ２は、それぞれ独立に、水素原子または炭素数１〜６のアルキル基を表し、Ｒ１、Ｒ２はそれぞれ結合して環を形成してもよい。Ａ１、Ａ３は、それぞれ独立にアルキレン基を表し、Ａ２は不斉中心を有する炭化水素基を表す。Ｙは、カルボニルオキシ（−Ｃ＝Ｏ−Ｏ−）またはオキシカルボニル（−Ｏ−Ｃ＝Ｏ−）を表す。ｐは１または２を表す。Ｒ３はｐが１の場合は分子量１５〜６００のアルキル基、アルキレンオキシ基、ｐが２の場合は、分子量１４〜６００のアルキレン基、アルキレンオキシ基を表す。ｍは０または１、ｎは０または１を表す。）
２．前記一般式（１）における、Ａ１、およびＡ３はメチレン基、Ａ２はＣＨＲ４、Ｒ３は炭素数４〜１２のアルキル基、又はアルキレン基であり、Ｒ４は炭素数１〜４のアルキル基を表すことを特徴とする前記１記載の光硬化性インクジェットインク。【００１８】
３．前記一般式（１）が、下記一般式（２）、一般式（３）又は一般式（４）で表されることを特徴とする前記１又は２項記載の光硬化性インクジェットインク。【００１９】
【化２】
2011158593.tif 000004
【００２０】
（式中、Ｒ４は、前記２記載のＲ４と同義の基を表し、ｐは一般式（１）のｐと同義である。Ｒ５は直鎖の炭素数４〜１２のアルキル基、又はアルキレン基を表す。）
４．前記１〜３のいずれか１項記載の光硬化性インクジェットインクを用いることを特徴とする画像形成方法。【００２１】
５．下記一般式（１）で表されるマレイミド誘導体。【００２２】
【化３】
2011158593.tif 000005
【００２３】
（式中、Ｒ１、Ｒ２は、それぞれ独立に、水素原子または炭素数１〜６のアルキル基を表し、Ｒ１、Ｒ２はそれぞれ結合して環を形成してもよい。Ａ１、Ａ３は、それぞれ独立にアルキレン基を表し、Ａ２は不斉中心を有する炭化水素基を表す。Ｙは、カルボニルオキシ（−Ｃ＝Ｏ−Ｏ−）またはオキシカルボニル（−Ｏ−Ｃ＝Ｏ−）を表す。ｐは１または２を表す。Ｒ３はｐが１の場合は分子量１５〜６００のアルキル基、アルキレンオキシ基、ｐが２の場合は、分子量１４〜６００のアルキレン基、アルキレンオキシ基を表す。ｍは０または１、ｎは０または１を表す。）
６．前記一般式（１）における、Ａ１、およびＡ３はメチレン基、Ａ２はＣＨＲ４、Ｒ３は炭素数４〜１２のアルキル基、又はアルキレン基であり、Ｒ４は炭素数１〜４のアルキル基を表すことを特徴とする前記５記載のマレイミド誘導体。【００２４】
７．前記一般式（１）が、下記一般式（２）、一般式（３）又は一般式（４）で表されることを特徴とする前記５又は６記載のマレイミド誘導体。【００２５】
【化４】
2011158593.tif 000006
【００２６】
（式中、Ｒ４は、前記６記載のＲ４と同義の基を表し、ｐは一般式（１）のｐと同義である。Ｒ５は直鎖の炭素数４〜１２のアルキル基、又はアルキレン基を表す。）
８．前記５〜７のいずれか１項記載のマレイミド誘導体を含有することを特徴とする光硬化性組成物。
【発明の効果】
【００２７】
本発明によれば、マレイミド誘導体に特定の構造を導入することにより、光硬化感度を落とすことなく、液体のマレイミド誘導体を与え、溶媒希釈せずともインクジェットヘッドで出射できるインクジェットインクを提供することができる。
【発明を実施するための形態】
【００２８】
以下本発明を実施するための最良の形態について詳細に説明するが、本発明はこれらに限定されるものではない。
【００２９】
本発明者らは、上記課題に鑑み鋭意検討を行った結果、マレイミド誘導体に不斉中心を有する３価の炭化水素基を導入することにより、光硬化感度を落とすことなく、液体で低粘度のマレイミド誘導体を与え、溶媒希釈せずともインクジェットヘッドで出射でき、優れた高画質の画像が得られるインクジェットインクを見出し、本発明に至った次第である。
【００３０】
＜液体になる理由＞
本発明のマレイミドは、不斉中心を有する３価の炭化水素基によってＤ体Ｌ体の混合物になるとともに、マレイミド基の傍に導入することによって、マレイミドの結晶化が立体障害により妨げられることにより、比較的低い分子量でも、インク中で析出が起きず、良好な出射性が得られたと推察している。
【００３１】
本発明で液体のマレイミド誘導体とは室温で液体（油状を含む）となっていることを意図する。
【００３２】
本発明のマレイミド誘導体は、好ましくはマレイミド環に対してαまたはβ位の位置に不斉中心の基を設ける。
【００３３】
＜インクジェット吐出に適する理由＞
更に、本発明の一般式（１）において、Ｒ３の分子量を１４〜６００にすることで、同じ液体でＲ３が高分子のものよりも粘度を下げ、インクジェットヘッドから吐出するのに、適する粘度にすることができる。
【００３４】
更に好ましくは、Ｒ３の分子量は５６〜１６８である。
【００３５】
更に好ましくは、Ｒ３が炭素数４〜１２のアルキル基またはアルキレン基を表す。
【００３６】
＜光硬化感度が向上する理由＞
キラル基を有するマレイミド化合物を用いると、キラル基を有しないマレイミド化合物を用いる場合に比べて、光硬化感度は高くなることは見いだされた。その理由としては、複数の光学異性体が系中に存在することで、結晶化しにくくなり、分子が自由に動けるようになるために、反応性が高まったものと考えている。
【００３７】
＜一般式（１）で表されるマレイミド誘導体＞
一般式（１）において、Ｒ１及びＲ２で表されるアルキル基としては、メチル基、エチル基、プロピル基、ブチル基、ヘキシル基等を挙げることができる。またＲ１及びＲ２が結合して、シクロプロペン環、シクロブチレン環、シクロペンテン環、シクロヘキセン環等を形成しても良い。
【００３８】
Ａ１、Ａ３で表される２価の有機連結基としては、メチレン基、エチレン基、ブチレン基、ヘキシレン基エチレンオキシ基、ポリエチレンオキシ基、ブチレンオキシ基、ポリブチレンオキシ基、エチレンオキシカルボニル基、ヘキシレンオキシカルボニル基、メチレンエステル基、ヘキシレンエステル基、フェニレン基、メチルフェニレン基、オキシカルボニルフェニレンカルボニルオキシ基、カルボニルオキシフェニレンオキシカルボニル基が挙げられる。
【００３９】
Ａ２は不斉炭素（キラル炭素）を有する基を表す。
【００４０】
具体的には、下記式が挙げられる。
【００４１】
−ＣＨＲ４−
式中、好ましくは、Ｒ４は炭素数１〜１２のアルキル基、炭素数１〜１８のアルケニル基、炭素数１〜１８のアルキルオキシ基、炭素数１〜１８のアルキルカルボニルオキシ基または水酸基を表す。更に好ましくは、炭素数１〜４のアルキル基（メチル基、エチル基、プロピル基、イソブチル基等）が上げられる。
【００４２】
ｐが１の場合のＲ３で表される分子量１５〜６００のアルキル基としては、好ましくは炭素数１〜１８の分岐しても良いアルキル基を表し、具体的には、メチル基、エチル基、プロピル基、ブチル基、ヘキシル基、ネオペンチル基、ドデシレル基、２，２，４−オクチル基等を挙げることができる。
【００４３】
ｐが２の場合のＲ３で表される分子量１４〜６００のアルキレン基としては、好ましくは炭素数１〜１８の分岐しても良いアルキレン基を表し、具体的には、メチレン基、エチレン基、プロピレン基、ブチレン基、ヘキシレン基、ネオペンチレン基、ドデシレン基、２，２，４−オクチレン基等を挙げることができる。
【００４４】
ｐが１の場合のＲ３で表されるアルキレンオキシ基としては、ヒドロキシまたはアルコキシポリエチレンオキシ基、ヒドロキシまたはアルコキシポリプロレンオキシ基、ヒドロキシまたはアルコキシポリブチレンオキシ基等が挙げられるが、これらに限定されるものではない。
【００４５】
好ましいＲ３は、炭素数１〜１８の分岐しても良いアルキレン基、炭素数１〜１８の分岐しても良いアルキル基であり、さらに好ましくは、炭素数４〜１２の分岐しても良いアルキレン基である。これらの基を用いることにより、さらにインクでの結晶化が発生せず、良好な光硬化性インクジェットインクを得ることが出来る。
【００４６】
さらに好ましいマレイミド誘導体としては、Ａ１、およびＡ３はメチレン、Ａ２は上述した、式  −ＣＨＲ４−  であり、Ｒ３は炭素数４〜１２のアルキル基、又はアルキレン基である。
【００４７】
特に好ましくは、前記一般式（２）〜（４）で表されるマレイミド誘導体を挙げることができる。
【００４８】
一般式（１）〜（４）でｐ＝２の場合、一般式（１）〜（４）はＲ３に二つの同じ基が結合した対称型のマレイミド誘導体を表すが、本発明の光硬化性インクジェットインクおよび光硬化性組成物は、対称型のマレイミド誘導体と共に、Ｒ３に二つの異なる基が結合した非対称型のマレイミド誘導体を含んでも良い。
【００４９】
以下に本発明の一般式（１）で表されるマレイミド誘導体の具体例を示すが、本発明はこの限りではない。
【００５０】
【化５】
2011158593.tif 000007
【００５１】
【化６】
2011158593.tif 000008
【００５２】
【化７】
2011158593.tif 000009
【００５３】
【化８】
2011158593.tif 000010
【００５４】
（本発明の光硬化性組成物の好ましい形態）
本発明で得られたマレイミド誘導体は、光硬化性組成物として、好適に用いることが出来る。光硬化性組成物は、マレイミド誘導体単独でも用いることは出来るが、多くの場合、ビニルエーテル化合物、（メタ）アクリロイル化合物、Ｎ−ビニル化合物などのエチレン性二重結合を有する他の重合性化合物とともに用いることが好ましい。
【００５５】
《ビニルエーテル化合物》
本発明において、光硬化性組成物に加えてもよいビニルエーテル化合物として以下のものが挙げられる。
【００５６】
（単官能のモノビニルエーテル化合物）
単官能モノビニルエーテル化合物としては、例えば、ブチルビニルエーテル、ヘキシルビニルエーテル、エチルヘキシルビニルエーテル、フェニルビニルエーテル、ベンジルビニルエーテル、エチルエトキシビニルエーテル、アセチルエトキシエトキシビニルエーテル、シクロヘキシルビニルエーテル、アダマンチルビニルエーテル、等を挙げることができる。
【００５７】
（二官能のビニルエーテル化合物）
二官能のビニルエーテル化合物としては、例えば、エチレングリコールジビニルエーテル、ジエチレングリコールジビニルエーテル、トリエチレングリコールジビニルエーテル、プロピレングリコールジビニルエーテル、ジプロピレングリコールビニルエーテル、ブチレンジビニルエーテル、ジブチレングリコールジビニルエーテル、ネオペンチルグリコールジビニルエーテル、シクロヘキサンジオールジビニルエーテル、シクロヘキサンジメタノールジビニルエーテル、ノルボルニルジメタノールジビニルエーテル、イソバイニルジビニルエーテル、ジビニルレゾルシン、ジビニルハイドロキノン等を挙げることができる。
【００５８】
（三官能のビニルエーテル化合物）
三官能のビニルエーテル化合物としては、例えば、グリセリントリビニルエーテル、グリセリンエチレンオキシド付加物トリビニルエーテル（エチレンオキシドの付加モル数６）、トリメチロールプロパントリビニルエーテル、トリビニルエーテルエチレンオキシド付加物トリビニルエーテル（エチレンオキシドの付加モル数３）等を挙げることができる。
【００５９】
（四官能以上のビニルエーテル化合物）
四官能以上のビニルエーテル化合物としては、例えば、ペンタエリスリトールトリビニルエーテル、ジトリメチロールプロパンヘキサビニルエーテル、それらのオキシエチレン付加物が挙げられる。
【００６０】
上記各ビニルエーテル化合物のうち、より好ましくは二官能以上のビニルエーテル化合物である。二官能以上のビニルエーテル化合物を用いると、酸による重合反応が速やかに起こり、光硬化感度の点でより好ましい。
【００６１】
また、脂環式骨格を有するビニルエーテル化合物としては、単官能の場合、例えばシクロヘキシルビニルエーテル、アダマンチルビニルエーテル等を挙げることができる。二官能の場合はシクロヘキサンジオールジビニルエーテル、シクロヘキサンジメタノールジビニルエーテル、ノルボルニルジメタノールジビニルエーテル、イソバイニルジビニルエーテルが例として挙げられる。
【００６２】
《（メタ）アクリロイル化合物》
本発明において、光硬化性組成物に加えても良いアクリルロイル化合物として以下のものが挙げられる。
【００６３】
イソアミルアクリレート、ステアリルアクリレート、ラウリルアクリレート、デシルアクリレート）、イソミルスチルアクリレート）、イソステアリルアクリレート、２−エチルヘキシルアクリレート、２−ヒドロキシブチルアクリレート、ブトキシエチルアクリレート、エトキシジエチレングリコールアクリレート、メトキシジエチレングリコールアクリレート、メトキシプロピレングリコールアクリレート、フェノキシエチルアクリレート、テトラヒドロフルフリルアクリレート、イソボルニルアクリレート、２−ヒドロキシエチルアクリレート、２−ヒドロキシプロピルアクリレート、２−ヒドロキシ−３−フェノキシプロピルアクリレート、ｔ−ブチルシクロヘキシルアクリレート等の単官能モノマー、トリエチレングリコールジアクリレート、テトラエチレングリコールジアクリレート、トリプロピレングリコールジアクリレート、１，４−ブタンジオールジアクリレート、１，６−ヘキサンジオールジアクリレート、１，９−ノナンジオールジアクリレート、ネオペンチルグリコールジアクリレート、ウレタンアクリレート、ポリエステルアクリレート等の二官能モノマー、トリメチロールプロパントリアクリレート、ペンタエリスリトールトリアクリレート、ペンタエリスリトールテトラアクリレートジペンタエリスリトールヘキサアクリレート等の三以上の多官能モノマーが挙げられる。
【００６４】
その他、本発明において、光硬化性組成物に加えても良い化合物として、Ｎ−ビニル化合物、例えば、Ｎ−ビニルホルムアミド、Ｎ−ビニルアセトアミド、Ｎ−ビニルピロリドン、Ｎ−ビニルカプロラクタムを挙げることができ、エチレン性二重結合を有する重合性化合物として、例えば、マレイン酸、マレイン酸エステル類、フマル酸、フマル酸エステル類を挙げることができる。
【００６５】
《光開始剤》
また、本発明係る光硬化性組成物は、本発明のマレイミド誘導体自身も光開始剤として働くが、より光硬化感度を高めるには、光開始剤を併用することが好ましい。併用してもよい他の光開始剤としては下記が挙げられる。
【００６６】
１）ベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等のベンゾフェノン類、及びそれらの塩
２）チオキサントン、２，４−ジエチルチオキサントン、イソプロピルチオキサントン、クロロチオキサントン、イソプロポキシクロロチオキサントン等のチオキサントン類、及びそれらの塩
３）エチルアントラキノン、ベンズアントラキノン、アミノアントラキノン、クロロアントラキノン等のアントラキノン類
４）アセトフェノン類
５）ベンゾインメチルエーテル等のベンゾインエーテル類
６）２，４，６−トリハロメチルトリアジン類
７）１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，４−ジ（ｐ−メトキシフェニル）−５−フェニルイミダゾール２量体、２−（２，４−ジメトキシフェニル）−４，５−ジフェニルイミダゾール２量体、２，４，５−トリアリールイミダゾール２量体等のイミダゾール類
８）ベンジルジメチルケタール、２−ベンジル−２−ジメチルアミノ−１−（４−モルホリノフェニル）ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等のベンゾイン類
９）９−フェニルアクリジン、１，７−ビス（９，９′−アクリジニル）ヘプタン等のアクリジン誘導体
１０）ビスアシルフォスフィンオキサイド、ビスフェニルフォスフィンオキサイド、ビス（２，４，６−トリメチルベンゾイル）−フェニルフォスフィンオキサイド
１１）４−（２−ヒドロキシエトキシ）フェニル−（２−ヒドロキシ−２−プロピル）ケトン、及びこれらのエチレンオキシド付加物。
【００６７】
また、インクに加える形態は必要に応じて溶解物、または分散物として加えることができる。
【００６８】
《光増感剤》
本発明のインクジェットインクには、吸収波長を長波にする目的で、増感剤を用いることができる。光増感剤の例としては、ベンゾフェノン類、チオキサントン類、スチリルケトン類、クマリン類、ローダミン類、シアニン類、メロシアニン類などをあげることができる。また、特開２０１０−０１８７２８公報などに記載されているジヒドロベンゾチアイン−４−オン増感剤も用いても良い。光増感剤を加える場合の光増感剤の添加量は、光開始剤の添加量の０．１質量倍から２質量倍の範囲が好ましい。
【００６９】
また、表面硬化性を高める目的で、ｐ−ジメチルアミノ安息香酸エチル、ｐ−ジメチルアミノ安息香酸アミル、トリエタノールアミンなどを加えても良い。
【００７０】
《色材》
本発明の光硬化性組成物では、色材を用いて、有色の光硬化性組成物、或いは、光硬化性のインクジェットインクとして用いても良い。
【００７１】
この場合、着色剤としては、染料、顔料いずれも用いることが出来るが、光硬化の特性上、光劣化しにくい顔料を色材として用いることが好ましい。用いられる顔料としては、カーボンブラック、酸化チタン、炭酸カルシウム等の無色無機顔料又は有色有機顔料を使用することができる。有機顔料としては、トルイジンレッド、トルイジンマルーン、ハンザイエロー、ベンジジンイエロー、ピラゾロンレッドなどの不溶性アゾ顔料、リトールレッド、ヘリオボルドー、ピグメントスカーレット、パーマネントレッド２Ｂ等の溶性アゾ顔料；アリザリン、インダントロン、チオインジゴマルーン等の建染染料からの誘導体；フタロシアニンブルー、フタロシアニングリーン等のフタロシアニン系有機顔料；キナクリドンレッド、キナクリドンマゼンタ等のキナクリドン系有機顔料；ペリレンレッド、ペリレンスカーレット等のペリレン系有機顔料；イソインドリノンイエロー、イソインドリノンオレンジ等のイソインドリノン系有機顔料；ピランスロンレッド、ピランスロンオレンジ等のピランスロン系有機顔料；チオインジゴ系有機顔料、縮合アゾ系有機顔料、ベンズイミダゾロン系有機顔料、キノフタロンイエロー等のキノフタロン系有機顔料；イソインドリンイエローなどのイソインドリン系有機顔料；その他の顔料として、フラバンスロンイエロー、アシルアミドイエロー、ニッケルアゾイエロー、銅アゾメチンイエロー、ペリノンオレンジ、アンスロンオレンジ、ジアンスラキノニルレッド、ジオキサジンバイオレット等が挙げられる。
【００７２】
有機顔料をカラーインデックス（Ｃ．Ｉ．）Ｎｏ．で以下に例示する。
【００７３】
Ｃ．Ｉ．ピグメントイエロー１２、１３、１４、１７、２０、２４、７４、８３、８６、９３、１０９、１１０、１１７、１２０、１２５、１２８、１２９、１３７、１３８、１３９、１４７、１４８、１５０、１５１、１５３、１５４、１５５、１６６、１６８、１８０、１８５、
Ｃ．Ｉ．ピグメントオレンジ１６、３６、４３、５１、５５、５９、６１、
Ｃ．Ｉ．ピグメントレッド９、４８、４９、５２、５３、５７、９７、１２２、１２３、１４９、１６８、１７７、１８０、１９２、２０２、２０６、２１５、２１６、２１７、２２０、２２３、２２４、２２６、２２７、２２８、２３８、２４０、
Ｃ．Ｉ．ピグメントバイオレット１９、２３、２９、３０、３７、４０、５０、
Ｃ．Ｉ．ピグメントブルー１５、１５：１、１５：３、１５：４、１５：６、２２、６０、６４、
Ｃ．Ｉ．ピグメントグリーン７、３６、
Ｃ．Ｉ．ピグメントブラウン２３、２５、２６、
上記顔料の中でも、キナクリドン系、フタロシアニン系、ベンズイミダゾロン系、イソインドリノン系、縮合アゾ系、キノフタロン系、イソインドリン系有機顔料等は耐光性が優れているため好ましい。
【００７４】
有機顔料は、レーザ散乱による測定値でインクジェットインク中の平均粒径が１５〜２５０ｎｍの微細粒子であることが好ましい。顔料の平均粒径が１５ｎｍ未満の場合は、粒径が小さくなることによる耐光性の低下が生じ、２５０ｎｍを超える場合は、粗大粒子が多く含まれるようになるために、インクジェットヘッドの目詰まりの原因になり、吐出安定性の低下や、サテライトと言われる微小のミストが発生する問題が起こる。ただし、酸化チタンの場合は白色度と隠蔽性を持たせるために平均粒径は１５０〜３００ｎｍ、好ましくは１８０〜２５０ｎｍとする。
【００７５】
またインクジェットインク中の顔料の最大粒径は、１μｍを越えないよう、十分に分散あるいは、ろ過により粗大粒子を除くことが好ましい。粗大粒子が存在すると、やはり吐出安定性が低下する。有機顔料の微細化は公知の分散方法を用いて行うことが出来る。
【００７６】
また顔料はその表面に顔料分散剤との吸着を促進するために、酸性処理または塩基性処理、シナージスト、各種カップリング剤など、公知の技術により表面処理を行うことが分散安定性を確保するために好ましい。
【００７７】
顔料は、十分な濃度及び十分な耐光性を得るため、インクジェットインク中に白色を除く色の場合１．５〜８質量％、酸化チタンを用いた白色インクの場合、１０〜３０質量％の範囲で含まれることが好ましい。
【００７８】
《顔料分散剤》
用いる顔料を分散する顔料分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、ステアリルアミンアセテート、顔料誘導体等を挙げることができる。
【００７９】
具体例としては、ＢＹＫ  Ｃｈｅｍｉｅ社製の「Ａｎｔｉ−Ｔｅｒｒａ−Ｕ（ポリアミノアマイド燐酸塩）」、「Ａｎｔｉ−Ｔｅｒｒａ−２０３／２０４（高分子量ポリカルボン酸塩）」、「Ｄｉｓｐｅｒｂｙｋ−１０１（ポリアミノアマイド燐酸塩と酸エステル）、１０７（水酸基含有カルボン酸エステル）、１１０（酸基を含む共重合物）、１３０（ポリアマイド）、１６１、１６２、１６３、１６４、１６５、１６６、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」、が挙げられる。
【００８０】
又、Ｅｆｋａ  ＣＨＥＭＩＣＡＬＳ社製の「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」；共栄化学社製の「フローレンＴＧ−７１０（ウレタンオリゴマー）」、「フローノンＳＨ−２９０、ＳＰ−１０００」、「ポリフローＮｏ．５０Ｅ、Ｎｏ．３００（（メタ）アクリル系共重合物）」；楠本化成社製の「ディスパロンＫＳ−８６０、８７３ＳＮ、８７４（高分子分散剤）、＃２１５０（脂肪族多価カルボン酸）、＃７００４（ポリエーテルエステル型）」等が挙げられる。
【００８１】
更には、花王社製の「デモールＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノールＬ−１８（ポリカルボン酸型高分子）」、「エマルゲン９２０、９３０、９３１、９３５、９５０、９８５（ポリオキシエチレンノニルフェニルエーテル）」、「アセタミン２４（ココナッツアミンアセテート）、８６（ステアリルアミンアセテート）」；ゼネカ社製の「ソルスパーズ５０００（フタロシアニンアンモニウム塩系）、１３２４０、１３９４０（ポリエステルアミン系）、１７０００（脂肪酸アミン系）、２４０００、３２０００、７０００」；日光ケミカル社製の「ニッコールＴ１０６（ポリオキシエチレンソルビタンモノオレート）、ＭＹＳ−ＩＥＸ（ポリオキシエチレンモノステアレート）、Ｈｅｘａｇｌｉｎｅ４−０（ヘキサグリセリルテトラオレート）」、味の素ファインテクノ製のアジスパー８２１、８２２、８２４、ソルスパース２４０００ＧＲ（ルーブリゾール社製）等が挙げられる。
【００８２】
これらの顔料分散剤は、顔料１００に対し５〜７０質量％、好ましくは１０〜５０質量％の範囲で含有させることが好ましい。５質量％より少ないと分散安定性が得られないし、７０質量％より多いと吐出安定性が劣化する。
【００８３】
更に、これらの顔料分散剤は、０℃における重合性化合物全体へ５質量％以上の溶解性があることが好ましい。溶解性が５質量％未満であると、インクジェットインクを低温保存したときに、好ましくないポリマーゲルまたは顔料の軟凝集体が発生し、インクジェットインクの保存安定性と吐出安定性とが劣化する。
【００８４】
《重合禁止剤》
本発明の光硬化性組成物においては、保存安定性を得るために、ラジカル重合禁止剤を添加することが好ましい。
【００８５】
ラジカル重合禁止剤としては、メトキノン（ヒドロキノンモノメチルエーテル）、ハイドロキノン、４−メトキシ−１−ナフトール、ヒンダードアミン系酸化防止剤、含窒素複素環メルカプト系化合物、チオエーテル系酸化防止剤、ヒンダードフェノール系酸化防止剤、アスコルビン酸類、硫酸亜鉛、チオシアン酸塩類、チオ尿素誘導体、各種糖類、リン酸系酸化防止剤、亜硝酸塩、亜硫酸塩、チオ硫酸塩、ヒドロキシルアミン誘導体、ニトロシルラジカル類、ジシアンジアミドとポリアルキレンポリアミンの重縮合物などが挙げられる。特に、ニトロシルラジカル類が好ましい。
【００８６】
ラジカル重合禁止剤の添加量は１０〜５０００ｐｐｍであることが好ましい。１０ｐｐｍ未満では保存安定性が得られず、インクの増粘やインクジェットノズルに対する撥液性が得られなくなるなど吐出安定性を損なう。５０００ｐｐｍより多いと光硬化感度が低下してしまう。
【００８７】
《その他の添加剤》
本発明の光硬化性組成物には、必要に応じて界面活性剤、滑剤、充填剤、防錆剤、消泡剤、増粘剤、ゲル化剤、ポリマー類など各種の添加剤を含有させることが出来る。
【００８８】
また、必要に応じてエステル系溶剤、エーテル系溶剤、エーテルエステル系溶剤、ケトン系溶剤、芳香族炭化水素溶剤、含窒素系有機溶剤など少量の溶剤を添加することも出来る。
【００８９】
（光硬化させる方法）
本発明の光硬化性組成物は、基材に塗布後、紫外線を照射して硬化させるのが好ましい。光照射の方法の照射装置は、例えば紫外線ＬＥＤ、紫外線レーザ、水銀アークランプ、キセノンアークランプ、低圧水銀灯、螢光ランプ、炭素アークランプ、タングステン−ハロゲン複写ランプ及び太陽光を使用することができる。
【００９０】
（インクジェットインクとしての使用方法及びその物性）
本発明の光硬化性組成物は、インクジェットインクとして用いることが、より好ましい。インクジェットインクは、細いミクロンオーダーのインクジェットヘッドノズルから吐出されるために、粘度は２５℃において５〜１００ｍＰａ・ｓで、シェアレート依存性が出来るだけ小さく、表面張力は２５℃において２２〜３５ｍＮ／ｍの範囲にあること、顔料以外に１μｍを超えるようなゲル状物質が無いこと、電導度は１０μＳ／ｃｍ以下の電導度とし、ヘッド内部での電気的な腐食のないインクジェットインクとすることが好ましい。コンティニュアスタイプにおいては、電解質による電導度の調整が必要であり、この場合には０．５ｍＳ／ｃｍ以上の電導度に調整する必要がある。
【００９１】
（インクジェットでの光照射方法）
インクジェットでの光照射の方法は、上記、紫外線を付与する照射装置を具備したインクジェットプリンターで、インクジェットインクを重ねて硬化する多数回パス方式のシリアル記録方法、または、１回のパスで記録するライン記録方法いずれでも使用可能である。具体的には、インクジェットインクを基材上に付与し、基材上のインクジェットインクに紫外線を照射してインクジェットインクを硬化または半硬化状態とし、この上にフレッシュなインクジェットインクを付与し、活性エネルギー線によりインクジェットインクを硬化させる工程を含むものである。
【００９２】
本発明の記録方法に用いる基材としては、従来、各種の用途で使用されている広汎な合成樹脂が全て対象となり、具体的には、例えばポリエステル、ポリ塩化ビニル、ポリエチレン、ポリウレタン、ポリプロピレン、（メタ）アクリル樹脂、ポリカーボネート、ポリスチレン、アクリロニトリル・ブタジエン・スチレン共重合体、ポリエチレンテレフタレート、ポリブタジエンテレフタレート等が挙げられ、これらの合成樹脂基材の厚みや形状は何ら限定されない。この他にも金属類、ガラス、印刷用紙なども使用できる。
【実施例】
【００９３】
以下実施例により本発明を説明するが本発明はこれにより限定されるものではない。なお、実施例において「部」あるいは「％」の表示を用いるが、特に断りがない限り「質量部」あるいは「質量％」を表す。【００９４】
合成例１（本発明のマレイミド誘導体１−１の合成）
攪拌機、減圧装置およびトラップを備えた３００ｍｌナス型フラスコに、文献「有機合成化学協会誌第２３巻第２号（１９６５）」に記載の方法で合成したＮ−β−オキシイソプロピルマレイミド５．０ｇ、アゼライン酸２．８２ｇ、ｐ−トルエンスルホン酸一水和物０．７ｇ、２，６−ｔｅｒｔ−ブチル−ｐ−クレゾール０．０５ｇおよびトルエン２０ｍｌを順次仕込み、減圧下、生成する水とトルエンを共沸留去しながら、反応温度８０℃の条件で１２時間攪拌し反応終了とした。反応液を室温まで冷却し、酢酸エチル３００ｍｌに溶解させ、飽和炭酸水素ナトリウム水溶液１００ｍｌで３回、飽和食塩水１００ｍｌで１回洗浄した。有機層を硫酸マグネシウムにて乾燥後、濃縮して本発明のマレイミド誘導体１−１を３．２ｇ得た。得られた合成物は室温で油状であった。
１Ｈ  ＮＭＲ（４００ＭＨｚ、ＣＤＣｌ３）：
６．７４（ｓ，４Ｈ，−ＣＨ＝ＣＨ−），
５．１１−５．１５（ｍ，２Ｈ，−（Ｃ＝Ｏ）−Ｏ−ＣＨ−），
３．６４−３．６８（ｍ，４Ｈ，Ｎ−ＣＨ２−），
２．２３（ｔ，４Ｈ，−Ｏ−（Ｃ＝Ｏ）−ＣＨ２−），
１．５５（ｂｒｓ，４Ｈ，−ＣＨ２−），１．２４−１．２７（ｍ，６Ｈ，−ＣＨ２−），
１．２４（ｄ，６Ｈ，−ＣＨ３）．及び、
１３Ｃ  ＮＭＲ（１００ＭＨｚ、ＣＤＣｌ３）：
１７３．１［−（Ｃ＝Ｏ）−Ｏ−］，１７０．４［Ｎ−（Ｃ＝Ｏ）］，
１３４．０（−ＣＨ＝ＣＨ−），６７．９［−（Ｃ＝Ｏ）−Ｏ−ＣＨ−］，
４１．８（−Ｎ−ＣＨ２−），３４．１［−Ｏ−（Ｃ＝Ｏ）−ＣＨ２−］，
２８．７（２Ｃ）（−ＣＨ２−），２４．５（−ＣＨ２−），
１７．５（−ＣＨ３）．で確認した。【００９５】
合成例２（本発明のマレイミド誘導体１−２の合成）
合成例１で用いたアゼライン酸２．８２ｇの代わりに、セバシン酸３．０３ｇを用いた以外は、合成例１の条件と同様に合成を行うことで、本発明のマレイミド誘導体１−２を３．３ｇ得た。得られた合成物は室温で油状であった。
１Ｈ  ＮＭＲ（４００ＭＨｚ、ＣＤＣｌ３）：
６．７２（ｓ，４Ｈ，−ＣＨ＝ＣＨ−），
５．１２−５．１４（ｍ，２Ｈ，−（Ｃ＝Ｏ）−Ｏ−ＣＨ−），
３．５８−３．７１（ｍ，４Ｈ，Ｎ−ＣＨ２−），
２．２２（ｔ，４Ｈ，−Ｏ−（Ｃ＝Ｏ）−ＣＨ２−），
１．５４（ｂｒｓ，４Ｈ，−ＣＨ２−），
１．２２−１．４２（ｍ，８Ｈ，−ＣＨ２−），
１．２４（ｄ，６Ｈ，−ＣＨ３）．及び、
１３Ｃ  ＮＭＲ（１００ＭＨｚ、ＣＤＣｌ３）：
１７３．３［−（Ｃ＝Ｏ）−Ｏ−］，１７０．５［Ｎ−（Ｃ＝Ｏ）］，
１３４．１（−ＣＨ＝ＣＨ−），６８．０［−（Ｃ＝Ｏ）−Ｏ−ＣＨ−］，
４１．９（−Ｎ−ＣＨ２−），３４．２［−Ｏ−（Ｃ＝Ｏ）−ＣＨ２−］，
２９．０（−ＣＨ２−），２８．９（−ＣＨ２−），２４．６（−ＣＨ２−），１７．６（−ＣＨ３）．で確認した。【００９６】
合成例３（比較例のマレイミド誘導体２−１の合成）
合成例１で用いたＮ−β−オキシイソプロピルマレイミド５．０ｇの代わりに、文献「有機合成化学協会誌第２３巻第２号（１９６５）」に記載の方法で合成したＮ−β−オキシエチルマレイミド４．５５ｇを用いた以外は、合成例１の条件と同様に合成を行うことで、比較例のマレイミド誘導体２−１を３．３ｇ得た。得られた合成物は室温で固体であった。
１Ｈ  ＮＭＲ（４００ＭＨｚ、ＣＤＣｌ３）：
６．７３（ｓ，４Ｈ，−ＣＨ＝ＣＨ−），
４．２３（ｔ，４Ｈ，−（Ｃ＝Ｏ）−Ｏ−ＣＨ２−），
３．７９（ｔ，４Ｈ，Ｎ−ＣＨ２−），
２．２６（ｔ，４Ｈ，−Ｏ−（Ｃ＝Ｏ）−ＣＨ２−），
１．５７（ｔ，４Ｈ，−ＣＨ２−），１．２７（ｓ，８Ｈ，−ＣＨ２−），及び、
１３Ｃ  ＮＭＲ（１００ＭＨｚ、ＣＤＣｌ３）：
１７３．５［−（Ｃ＝Ｏ）−Ｏ−］，１７０．４［Ｎ−（Ｃ＝Ｏ）］，
１３４．２（−ＣＨ＝ＣＨ−），６１．１［−（Ｃ＝Ｏ）−Ｏ−ＣＨ２−］，３６．９（−Ｎ−ＣＨ２−），３３．９［−Ｏ−（Ｃ＝Ｏ）−ＣＨ２−］，２８．９（２Ｃ）（−ＣＨ２−），２４．６（−ＣＨ２−）．で確認した。【００９７】
合成例４（本発明のマレイミド誘導体１−３の合成）
攪拌機、減圧装置およびトラップを備えた３００ｍｌナス型フラスコに、特許文献「第３５９９１６０号」に記載の方法で合成した２−マレイミド−２−メチル酢酸３３．８ｇ、ジエチレングリコール１０．２ｇ、ｐ−トルエンスルホン酸一水和物４．４７ｇ、２，６−ｔｅｒｔ−ブチル−ｐ−クレゾール０．３５ｇおよびトルエン２０ｍｌを順次仕込み、減圧下、生成する水とトルエンを共沸留去しながら、反応温度８０℃の条件で５時間攪拌し反応終了とした。反応液を室温まで冷却し、酢酸エチル３００ｍｌに溶解させ、飽和炭酸水素ナトリウム水溶液１００ｍｌで３回、飽和食塩水１００ｍｌで１回洗浄した。有機層を硫酸マグネシウムにて乾燥後、濃縮して本発明のマレイミド誘導体１−３を２４．７ｇ得た。得られた合成物は室温で油状であった。
１Ｈ  ＮＭＲ（４００ＭＨｚ、ＣＤＣｌ３）：
６．７５（ｓ，４Ｈ，−ＣＨ＝ＣＨ−），４．８２（ｑ，２Ｈ，Ｎ−ＣＨ−），４．２０−４．３２（ｍ，４Ｈ，−（Ｃ＝Ｏ）−Ｏ−ＣＨ２−），
３．５８−３．６７（ｍ，４Ｈ，−ＣＨ２−Ｏ−），
１．５９（ｄ，２Ｈ，−ＣＨ３）．及び、
１３Ｃ  ＮＭＲ（１００ＭＨｚ、ＣＤＣｌ３）：
１６９．７［Ｎ−（Ｃ＝Ｏ）］，１６９．５［−（Ｃ＝Ｏ）−Ｏ−］，
１３４．３（−ＣＨ＝ＣＨ−），６８．７［−（Ｃ＝Ｏ）−Ｏ−ＣＨ２−］，６４．６（−ＣＨ２−Ｏ−），４７．４（−ＣＨ−），１５．１（−ＣＨ３）．で確認した。【００９８】
合成例５（本発明のマレイミド誘導体１−４の合成）
合成例４で用いた、２−マレイミド−２−メチル酢酸３３．８ｇの代わりに、特許文献「第３５９９１６０号」に記載の方法で合成した２−マレイミド−２−イソブチリル酢酸を３９．４ｇ用いた以外は合成例４と同様の条件で合成することにより、本発明のマレイミド誘導体１−４を２８．１ｇ得た。得られた合成物は室温で油状であった。
１Ｈ  ＮＭＲ（４００ＭＨｚ、ＣＤＣｌ３）：
６．７５（ｓ，４Ｈ，−ＣＨ＝ＣＨ−），４．４１（ｄ，２Ｈ，Ｎ−ＣＨ−），４．２３（ｑ，４Ｈ，−（Ｃ＝Ｏ）−Ｏ−ＣＨ２−），
３．５８（ｔ，４Ｈ，−ＣＨ２−Ｏ−），
２．６２−２．７０［ｍ，２Ｈ，ＣＨ３−ＣＨ（ＣＨ３）−］，
１．０８（ｄ，６Ｈ，−ＣＨ３），０．８８（ｄ，６Ｈ，−ＣＨ３）．及び、
１３Ｃ  ＮＭＲ（１００ＭＨｚ、ＣＤＣｌ３）：
１７０．１［Ｎ−（Ｃ＝Ｏ）］，１６８．６［−（Ｃ＝Ｏ）−Ｏ−］，
１３４．１（−ＣＨ＝ＣＨ−），６８．６［−（Ｃ＝Ｏ）−Ｏ−ＣＨ２−］，６４．２（−ＣＨ２−Ｏ−），５７．６（Ｎ−ＣＨ−），
２８．５［ＣＨ３−ＣＨ（ＣＨ３）−］，２０．６（−ＣＨ３），
１９．３（−ＣＨ３）．で確認した。【００９９】
合成例６（本発明のマレイミド誘導体１−５の合成）
合成例４で用いた、２−マレイミド−２−メチル酢酸３３．８ｇの代わりに、特許文献「第３５９９１６０号」に記載の方法で合成した２−マレイミド−２−イソバレリル酢酸を４２．２ｇ用いた以外は合成例４と同様の条件で合成することにより、本発明のマレイミド誘導体１−５を２８．８ｇ得た。得られた合成物は室温で油状であった。
１Ｈ  ＮＭＲ（４００ＭＨｚ、ＣＤＣｌ３）：
６．７４（ｓ，４Ｈ，−ＣＨ＝ＣＨ−），４．４８（ｄｄ，２Ｈ，Ｎ−ＣＨ−），４．１８−４．３０（ｍ，４Ｈ，−（Ｃ＝Ｏ）−Ｏ−ＣＨ２−），
３．６０−３．６４（ｍ，４Ｈ，−ＣＨ２−Ｏ−），
２．２２（ｄｄｄ，２Ｈ，Ｎ−ＣＨ−ＣＨ２−），
１．８８（ｄｄｄ，２Ｈ，Ｎ−ＣＨ−ＣＨ２−），
１．４０−１．５０［ｍ，２Ｈ，ＣＨ３−ＣＨ（ＣＨ３）−］，
０．９３（ｄ，６Ｈ，−ＣＨ３），０．９１（ｄ，６Ｈ，−ＣＨ３）．及び、
１３Ｃ  ＮＭＲ（１００ＭＨｚ、ＣＤＣｌ３）：
１７０．１［Ｎ−（Ｃ＝Ｏ）］，１６９．６［−（Ｃ＝Ｏ）−Ｏ−］，
１３４．２（−ＣＨ＝ＣＨ−），６８．７［−（Ｃ＝Ｏ）−Ｏ−ＣＨ２−］，６４．６（−ＣＨ２−Ｏ−），５０．６（Ｎ−ＣＨ−），３７．０（−ＣＨ２−），
２５．０［ＣＨ３−ＣＨ（ＣＨ３）−］，２３．０（−ＣＨ３），
２０．９（−ＣＨ３）．で確認した。【０１００】
合成例７（比較例のマレイミド誘導体２−２の合成）
合成例４で用いた、２−マレイミド−２−メチル酢酸３３．８ｇの代わりに、特許文献「第３５９９１６０号」に記載の方法で合成したマレイミド酢酸を３１．２ｇ用いた以外は合成例４と同様の条件で合成することにより、比較例のマレイミド誘導体２−２を３０．２ｇ得た。得られた合成物は室温で固体であった。
１Ｈ  ＮＭＲ（４００ＭＨｚ、ＣＤＣｌ３）：
６．８０（ｓ，４Ｈ，−ＣＨ＝ＣＨ−），４．３４（ｓ，４Ｈ，Ｎ−ＣＨ２−），４．２７（ｔ，４Ｈ，−（Ｃ＝Ｏ）−Ｏ−ＣＨ２−），
３．６９（ｔ，４Ｈ，−ＣＨ２−Ｏ−）．及び、
１３Ｃ  ＮＭＲ（１００ＭＨｚ、ＣＤＣｌ３）：
１６９．７［Ｎ−（Ｃ＝Ｏ）］，１６７．２［−（Ｃ＝Ｏ）−Ｏ−］，
１３４．５（−ＣＨ＝ＣＨ−），６８．７［−（Ｃ＝Ｏ）−Ｏ−ＣＨ２−］，６４．６（−ＣＨ２−Ｏ−），３８．６（Ｎ−ＣＨ２−）．で確認した。【０１０１】
合成例８（本発明のマレイミド誘導体１−６の合成）
合成例４で用いた、ジエチレングリコール１０．２ｇの代わりに、１，６−ヘキサンジオールを１１．４ｇ用いた以外は合成例４と同様の条件で合成することにより、本発明のマレイミド誘導体１−６を２５．４ｇ得た。得られた合成物は室温で油状であった。
１Ｈ  ＮＭＲ（４００ＭＨｚ、ＣＤＣｌ３）：
６．７５（ｓ，４Ｈ，−ＣＨ＝ＣＨ−），４．７７（ｑ，２Ｈ，Ｎ−ＣＨ−），４．０７−４．１７（ｍ，４Ｈ，−（Ｃ＝Ｏ）−Ｏ−ＣＨ２−），
１．６３（ｄ，６Ｈ，−ＣＨ３），１．５８−１．６３（ｍ，４Ｈ，−ＣＨ２−），１．２４−１．３３（ｍ，４Ｈ，−ＣＨ２−）．及び、
１３Ｃ  ＮＭＲ（１００ＭＨｚ、ＣＤＣｌ３）：
１６９．８［Ｎ−（Ｃ＝Ｏ）］，１６９．５［−（Ｃ＝Ｏ）−Ｏ−］，
１３４．２（−ＣＨ＝ＣＨ−），６５．５［−（Ｃ＝Ｏ）−Ｏ−ＣＨ２−］，４７．４（Ｎ−ＣＨ−），２８．１（−ＣＨ２−），２５．１（−ＣＨ２−），１５．０（−ＣＨ３）．で確認した。【０１０２】
合成例９（本発明のマレイミド誘導体１−７の合成）
合成例４で用いた、ジエチレングリコール１０．２ｇの代わりに、１，９−ノナンジオールを１５．４ｇ用いた以外は合成例４と同様の条件で合成することにより、本発明のマレイミド誘導体１−７を２２．３ｇ得た。得られた合成物は室温で油状であった。
１Ｈ  ＮＭＲ（４００ＭＨｚ、ＣＤＣｌ３）：
６．７４（ｓ，４Ｈ，−ＣＨ＝ＣＨ−），４．７８（ｑ，２Ｈ，Ｎ−ＣＨ−），４．０８−４．１８（ｍ，４Ｈ，−（Ｃ＝Ｏ）−Ｏ−ＣＨ２−），
１．５８−１．６５（ｍ，１０Ｈ，−ＣＨ２−，−ＣＨ３），
１．２４−１．２８（ｍ，１０Ｈ，−ＣＨ２−）．及び、
１３Ｃ  ＮＭＲ（１００ＭＨｚ、ＣＤＣｌ３）：
１６９．８［Ｎ−（Ｃ＝Ｏ）］，１６９．６［−（Ｃ＝Ｏ）−Ｏ−］，
１３４．３（−ＣＨ＝ＣＨ−），６５．８［−（Ｃ＝Ｏ）−Ｏ−ＣＨ２−］，４７．５（Ｎ−ＣＨ−），２９．２（−ＣＨ２−），２８．９（−ＣＨ２−），２８．３（−ＣＨ２−），２５．６（−ＣＨ２−），１５．１（−ＣＨ３）．で確認した。【０１０３】
合成例１０（本発明のマレイミド誘導体１−８の合成）
合成例４で用いた、ジエチレングリコール１０．２ｇの代わりに、１，１６−ヘキサデカンジオールを２４．８ｇ用いた以外は合成例４と同様の条件で合成することにより、本発明のマレイミド誘導体１−８を３２．５ｇ得た。得られた合成物は室温で油状であった。
１Ｈ  ＮＭＲ（４００ＭＨｚ、ＣＤＣｌ３）：
６．７５（ｓ，４Ｈ，−ＣＨ＝ＣＨ−），４．７２（ｑ，２Ｈ，Ｎ−ＣＨ−），４．０７−４．１７（ｍ，４Ｈ，−（Ｃ＝Ｏ）−Ｏ−ＣＨ２−），
１．５２−１．７０（ｍ，１０Ｈ，−ＣＨ２−，−ＣＨ３），
１．１５−１．３９（ｍ，２４Ｈ，−ＣＨ２−）．及び、
１３Ｃ  ＮＭＲ（１００ＭＨｚ、ＣＤＣｌ３）：
１６９．７［Ｎ−（Ｃ＝Ｏ）］，１６９．４［−（Ｃ＝Ｏ）−Ｏ−］，
１３４．３（−ＣＨ＝ＣＨ−），６６．０［−（Ｃ＝Ｏ）−Ｏ−ＣＨ２−］，４７．２（Ｎ−ＣＨ−），２９．２（−ＣＨ２−），２８．９（−ＣＨ２−），２８．３（−ＣＨ２−），２７．８（−ＣＨ２−），２７．４（−ＣＨ２−），２６．７（−ＣＨ２−），２５．６（−ＣＨ２−），１４．９（−ＣＨ３）．で確認した。【０１０４】
合成例１１（本発明のマレイミド誘導体１−９の合成）
合成例４で用いた、ジエチレングリコール１０．２ｇの代わりに、２−ブチル−２−エチル−１，３−プロパンジオールを１５．４ｇ用いた以外は合成例４と同様の条件で合成することにより、本発明のマレイミド誘導体１−９を２６．２ｇ得た。得られた合成物は室温で油状であった。
１Ｈ  ＮＭＲ（４００ＭＨｚ、ＣＤＣｌ３）：
６．７４（ｓ，４Ｈ，−ＣＨ＝ＣＨ−），４．８０（ｑ，２Ｈ，Ｎ−ＣＨ−），３．８０−３．９４（ｍ，４Ｈ，−（Ｃ＝Ｏ）−Ｏ−ＣＨ２−），
１．１５−１．２８（ｍ，８Ｈ，−ＣＨ２−），０．８４（ｄ，６Ｈ，−ＣＨ３）．及び、
１３Ｃ  ＮＭＲ（１００ＭＨｚ、ＣＤＣｌ３）：
１６９．８［Ｎ−（Ｃ＝Ｏ）］，１６９．３［−（Ｃ＝Ｏ）−Ｏ−］，
１３４．３（−ＣＨ＝ＣＨ−），６６．９［−（Ｃ＝Ｏ）−Ｏ−ＣＨ２−］，４７．４（−ＣＨ−），３９．４（−ＣＨ２−），３０．４（−ＣＨ２−），２４．６（−ＣＨ２−），２３．７（−ＣＨ２−），２３．３（−ＣＨ２−），１５．１（−ＣＨ３），１３．９（−ＣＨ３），７．０（−ＣＨ３）．で確認した。【０１０５】
合成例１２（本発明のマレイミド誘導体１−１０の合成）
合成例４で用いた、ジエチレングリコール１０．２ｇの代わりに、２，４−ジエチル−１，５−ペンタンジオールを１５．４ｇ用いた以外は合成例４と同様の条件で合成することにより、本発明のマレイミド誘導体１−１０を２７．８ｇ得た。得られた合成物は室温で油状であった。
１Ｈ  ＮＭＲ（４００ＭＨｚ、ＣＤＣｌ３）：
６．７５（ｓ，４Ｈ，−ＣＨ＝ＣＨ−），４．７９（ｑ，２Ｈ，Ｎ−ＣＨ−），３．９５−４．１２（ｍ，４Ｈ，−（Ｃ＝Ｏ）−Ｏ−ＣＨ２−），
１．６３（ｄ，６Ｈ，−ＣＨ３），１．５９−１．６８（ｍ，２Ｈ，−ＣＨ２−），１．２１−１．３７（ｍ，４Ｈ，−ＣＨ２−），
１．１２−１．２０（ｍ，２Ｈ，−ＣＨ−），
０．８３−０．９１（ｍ，６Ｈ，−ＣＨ３）．及び、
１３Ｃ  ＮＭＲ（１００ＭＨｚ、ＣＤＣｌ３）：
１６９．８［Ｎ−（Ｃ＝Ｏ）］，１６９．６［−（Ｃ＝Ｏ）−Ｏ−］，
１３４．３（−ＣＨ＝ＣＨ−），６７．９［−（Ｃ＝Ｏ）−Ｏ−ＣＨ２−］，４７．５（Ｎ−ＣＨ−），３６．０（−ＣＨ２−），３２．３（−ＣＨ２−），２４．０（−ＣＨ２−），１５．１（−ＣＨ３），１０．８（−ＣＨ３）．で確認した。【０１０６】
合成例１３（本発明のマレイミド誘導体１−１１の合成）
合成例４で用いた、２−マレイミド−２−メチル酢酸３３．８ｇの代わりに、特許文献「第３５９９１６０号」に記載の方法で合成した２−（３−マレイミド）−２−メチル酢酸を３６．６ｇ用いた以外は合成例２０と同様の条件で合成することにより、本発明のマレイミド誘導体１−１１を３１．２ｇ得た。得られた合成物は室温で油状であった。
１Ｈ  ＮＭＲ（４００ＭＨｚ、ＣＤＣｌ３）：
６．７５（ｓ，２Ｈ，−ＣＨ＝Ｃ−），４．６７（ｑ，２Ｈ，Ｎ−ＣＨ−），４．０５−４．１６（ｍ，４Ｈ，−（Ｃ＝Ｏ）−Ｏ−ＣＨ２−），
１．９３（ｓ，６Ｈ，−ＣＨ３），１．６３（ｄ，６Ｈ，−ＣＨ３），
１．５８−１．６３（ｍ，４Ｈ，−ＣＨ２−），
１．２４−１．３３（ｍ，２Ｈ，−ＣＨ２−）．及び、
１３Ｃ  ＮＭＲ（１００ＭＨｚ、ＣＤＣｌ３）：
１６９．６［Ｎ−（Ｃ＝Ｏ）］，１６９．２［−（Ｃ＝Ｏ）−Ｏ−］，
１３８．２（−ＣＨ＝Ｃ−），１３４．２（−ＣＨ＝Ｃ−），
６４．５［−（Ｃ＝Ｏ）−Ｏ−ＣＨ２−］，４６．８（Ｎ−ＣＨ−），
２６．９（−ＣＨ２−），２２．１（−ＣＨ２−），
１５．０（−ＣＨ３），１１．８（−ＣＨ３）．で確認した。【０１０７】
合成例１４（本発明のマレイミド誘導体１−１２の合成）
合成例４用いた、２−マレイミド−２−メチル酢酸３３．８ｇの代わりに、特許文献「第３５９９１６０号」に記載の方法で合成した２−（３，４，５，６−テトラヒドロ−フタロイミド）−２−メチル酢酸を４４．６ｇ用いた以外は合成例４と同様の条件で合成することにより、本発明のマレイミド誘導体１−１２を３５．４ｇ得た。得られた合成物は室温で油状であった。
１Ｈ  ＮＭＲ（４００ＭＨｚ、ＣＤＣｌ３）：
４．６０（ｑ，２Ｈ，Ｎ−ＣＨ−），
４．０８−４．１７（ｍ，４Ｈ，−（Ｃ＝Ｏ）−Ｏ−ＣＨ２−），
１．９６−２．１２（ｍ，８Ｈ，−ＣＨ２−），１．８９（ｓ，６Ｈ，−ＣＨ３），１．６３−１．７８（ｍ，８Ｈ，−ＣＨ３），
１．５８−１．６２（ｍ，４Ｈ，−ＣＨ２−），
１．２０−１．３１（ｍ，２Ｈ，−ＣＨ２−）．及び、
１３Ｃ  ＮＭＲ（１００ＭＨｚ、ＣＤＣｌ３）：
１６９．８［Ｎ−（Ｃ＝Ｏ）］，１６９．３［−（Ｃ＝Ｏ）−Ｏ−］，
１４５．０（−Ｃ＝Ｃ−），６５．８［−（Ｃ＝Ｏ）−Ｏ−ＣＨ２−］，
４７．２（Ｎ−ＣＨ−），２９．０（−ＣＨ２−），２８．６（−ＣＨ２−），２４．６（−ＣＨ２−），２２．１（−ＣＨ２−），１５．９（−ＣＨ３）．で確認した。【０１０８】
合成例１５（本発明のマレイミド誘導体１−１３の合成）
合成例４で用いた、ジエチレングリコール１０．２ｇの代わりに、１−ブタノールを１４．２ｇ用いた以外は合成例４と同様の条件で合成することにより、本発明のマレイミド誘導体１−１３を３６．５ｇ得た。得られた合成物は室温で油状であった。
１Ｈ  ＮＭＲ（４００ＭＨｚ、ＣＤＣｌ３）：
６．７２（ｓ，２Ｈ，−ＣＨ＝ＣＨ−），４．７９（ｑ，１Ｈ，Ｎ−ＣＨ−），
４．１２（ｑ，２Ｈ，−（Ｃ＝Ｏ）−Ｏ−ＣＨ２−），１．６３（ｄ，６Ｈ，−ＣＨ３），１．２３−１．３９（ｍ，４Ｈ，−ＣＨ２−），０．９０（ｍ，３Ｈ，−ＣＨ３）．及び、
１３Ｃ  ＮＭＲ（１００ＭＨｚ、ＣＤＣｌ３）：
１６９．７［Ｎ−（Ｃ＝Ｏ）］，１６９．４［−（Ｃ＝Ｏ）−Ｏ−］，
１３４．３（−ＣＨ＝ＣＨ−），６６．２［−（Ｃ＝Ｏ）−Ｏ−ＣＨ２−］，４６．５（Ｎ−ＣＨ−），２５．９（−ＣＨ２−），２４．０（−ＣＨ２−），１５．３（−ＣＨ３），９．８（−ＣＨ３）．で確認した。【０１０９】
実施例１（マレイミド誘導体単独での実施対応）
（光硬化性組成物１の作製）
以下の組成の光硬化性組成物１を作製し、出射性と光硬化感度の測定に用いた。【０１１０】
光硬化性組成物組成
本発明のマレイミド誘導体１−１                      ９７．９質量％
光開始剤（ＢＡＳＦ社製Ｄａｒｏｃｕｒｅ１１７３）      ２．０質量％
ＴＥＭＰＯ（２，２，６，６−テトラメチルピペリジニル−Ｎ−オキシル）                                                      ０．１質量％
（光硬化性組成物２〜１７の作製）
光硬化性組成物１の作製において、本発明のマレイミド誘導体１−１を、表１〜４記載のマレイミド誘導体に変更した以外は光硬化性組成物１と同様にして光硬化性組成物２〜１７を作製した。【０１１１】
《光硬化性組成物の評価》
作製した光硬化性組成物１〜１７について、以下の方法で評価した。評価結果を表１〜４に示す。【０１１２】
（出射性）
コニカミノルタＩＪ社製のピエゾヘッド５１２Ｌを用いて、ヘッド温度を９０℃以下でインク粘度１０ｍＰａ・ｓになる温度、または９０℃でも１０ｍＰａ・ｓより大きい場合はヘッド温度を９０℃に設定した、４２ｐｌの液滴サイズを８ｋＨｚの周波数で１Ｌ相当の各インクを１０分間連続吐出し、欠ノズルの数を調べ、下記基準で評価した。【０１１３】
◎：欠のノズルは認められなかった
○：欠ノズルが１個以上全体の３％未満発生した
△：欠ノズルが全体の全体の３％以上、１０％未満発生した
×：欠ノズルが全体の１０％以上発生した。【０１１４】
（光硬化感度）
ピエゾヘッドＫＭ５１２Ｌを搭載したシリアル方式のＵＶ硬化型プリンターを用いて、画像解像度７２０×７２０ｄｐｉ（ｄｐｉとは１インチ、即ち２．５４ｃｍ当たりのドット数を表す）で、ＰＥＴ上にベタ画像を作製後、高圧水銀灯の出力を調整し、１０、３０、及び１００ｍＪ／ｃｍ２の光量になるように調整し、ＵＶ照射した。ＵＶ照射されたベタ画像から、触診により硬化の有無を調べ、下記基準で評価した。【０１１５】
◎：光量１０ｍＪ／ｃｍ２で硬化していた
○：光量１０ｍＪ／ｃｍ２で硬化しなかったが、光量３０ｍＪ／ｃｍ２では硬化した
△：光量３０ｍＪ／ｃｍ２で硬化しなかったが、光量１００ｍＪ／ｃｍ２で硬化した
×：光量１００ｍＪ／ｃｍ２で硬化しなかった。【０１１６】
【表１】
2011158593.tif 000011
【０１１７】
【表２】
2011158593.tif 000012
【０１１８】
【表３】
2011158593.tif 000013
【０１１９】
【表４】
2011158593.tif 000014
【０１２０】
表１〜４から、本発明のマレイミド誘導体を用いた光硬化性組成物は、インクジェット出射性が良好であり、光硬化感度が高いことがわかる。【０１２１】
実施例２（インクジェットインクにした時の実施対応）
《インクジェットインクの作製》
（インクジェットインク１の作製）
ＴＥＧＤＶＥ（トリエチレングリコールジビニルエーテル）  ３３．４ｇ
マレイミド誘導体１−１                                  ５５．５ｇ
カーボンブラック                                          ２．０ｇ
スルスパース２４０００ＧＲ（ルーブリゾール社製）          １．０ｇ
ＴＥＭＰＯ（２，２，６，６−テトラメチルピペリジニル−Ｎ−オキシル）                                                          ０．１ｇを混合し、粒径０．５ｍｍのジルコニアビーズとともにペイントシェーカーで６時間分散混合した液に
ＤＡＲＯＣＵＲＥ  ＴＰＯ（ホスフィンオキシド系光開始剤  ＢＡＳＦ製）                                                          ５．０ｇ
Ｑｕａｎｔａｃｕｒｅ  ＩＴＸ（チオキサントン系光増感剤  Ａｃｅｔｏ  Ｃｈｅｍｉｃａｌ製）                                      ３．０ｇを混合溶解させて、インクジェットインク１を作製した。このインクのビニルエーテルとマレイミド誘導体１−１の当量比は５０／５０である。【０１２２】
（インクジェットインク２〜１７の作製）
インクジェットインク１の作製の際、マレイミド誘導体１−１の代わりに表５に示すマレイミド誘導体を用いて当量比５０／５０になるように調製した他は、インクジェットインク１と同様にして、インクジェットインク２〜１７を作製した。【０１２３】
《インクジェットインクの評価》
作製したインクジェットインク１〜１７について、以下の方法で評価した。評価結果を表５に示す。【０１２４】
（出射性）
コニカミノルタＩＪ社製のピエゾヘッド５１２Ｌを用いて、ヘッド温度を７５℃以下でインク粘度１０ｍＰａ・ｓになる温度、または７５℃でも１０ｍＰａ・ｓより大きい場合はヘッド温度を７５℃に設定した、４２ｐｌの液滴サイズを８ｋＨｚの周波数で１Ｌ相当の各インクを１０分間連続吐出し、欠ノズルの数を調べ、下記基準で評価した。【０１２５】
◎：欠のノズルは認められなかった。【０１２６】
○：欠ノズルが１個以上全体の３％未満発生した。【０１２７】
△：欠ノズルが全体の全体の３％以上、１０％未満発生した。【０１２８】
×：欠ノズルが全体の１０％以上発生した。【０１２９】
（光硬化感度）
ピエゾヘッドＫＭ５１２Ｌを搭載したシリアル方式のＵＶ硬化型プリンターを用いて、画像解像度７２０×７２０ｄｐｉで、ＰＥＴ上にベタ画像を作製後、高圧水銀灯の出力を調整し、１０、３０、及び１００ｍＪ／ｃｍ２の光量になるように調整し、ＵＶ照射した。ＵＶ照射されたベタ画像から、触診により硬化の有無を調べ、下記基準で評価した。【０１３０】
◎：光量１０ｍＪ／ｃｍ２で硬化していた。【０１３１】
○：光量１０ｍＪ／ｃｍ２で硬化しなかったが、光量３０ｍＪ／ｃｍ２では硬化した。【０１３２】
△：光量３０ｍＪ／ｃｍ２で硬化しなかったが、光量１００ｍＪ／ｃｍ２で硬化した。【０１３３】
×：光量１００ｍＪ／ｃｍ２で硬化しなかった。【０１３４】
【表５】
2011158593.tif 000015
【０１３５】
表５から、本発明のマレイミド誘導体を用いたインクジェットインクは、インクジェット出射性が良好であり、光硬化感度が高いことがわかる。
【国際調査報告】
2011158593.tif 000021
2011158593.tif 000022
2011158593.tif 000023
2011158593.tif 000024
2011158593.tif 000025